(57)【要約】【課題】発光強度の高いアルミン酸塩蛍光体及びその製造方法を提供する。また、発光強度の高いアルミン酸塩蛍光体を用いたランプ効率の高い３波長域発光形蛍光ランプを提供する。【解決手段】反応を促進させる融剤を使用するユーロピウム、マンガン共付活アルミン酸塩蛍光体の製造方法において、前記融剤として弗化物であるＡｌＦ3、ＢａＦ2及びＭｇＦ2に加えて、さらに、塩化物であるＢａＣｌ2とＮＨ4Ｃｌとのうち少なくともいずれかを融剤に使用してユーロピウム、マンガン共付活アルミン酸塩蛍光体を製造する。融剤に弗化物と塩化物とを使用することにより、発光強度の高いアルミン酸塩蛍光体を得る。また、前記蛍光体を用いてランプ効率の高い蛍光ランプを得る。【選択図】図６
2007254638.tif 000002
【特許請求の範囲】
【請求項１】
Ａｌ（アルミニウム）原子１０モルに対してＣｌ（塩素）原子を０．０００００３モル〜０．００００１７モルの範囲とするとともに、Ａｌ原子１０モルに対してＦ（弗素）原子を０．０００００６モル〜０．００００１５モルの範囲とすることを特徴とするユーロピウム、マンガン共付活アルミン酸塩蛍光体。
【請求項２】
請求項１記載のユーロピウム、マンガン共付活アルミン酸塩蛍光体を用いたことを特徴とする蛍光ランプ。
【請求項３】
材料としてアルミニウム源、バリウム源、マグネシウム源、ユーロピウム源、マンガン源を含む化合物を少なくとも用いるとともに、
材料として弗化化合物と塩化化合物を用い、
Ａｌ（アルミニウム）原子１０モルに対してＣｌ（塩素）原子を０．０２モル〜０．１４モルの範囲とするとともに、
Ａｌ原子１０モルに対してＦ（弗素）原子を０．２モル〜０．６モルの範囲とすることを特徴とするユーロピウム、マンガン共付活アルミン酸塩蛍光体の製造方法。
【請求項４】
Ａｌ原子１０モルに対してＣｌ原子を０．０７モル〜０．１０モルの範囲とするとともに、
Ａｌ原子１０モルに対してＦ原子を０．３モル〜０．６モルの範囲とすることを特徴とする請求項３記載のユーロピウム、マンガン共付活アルミン酸塩蛍光体の製造方法。
【請求項５】
使用する塩化化合物の種類は、ＢａＣｌ２、ＮＨ４Ｃｌの少なくともいずれか又は両方を使用し、使用する弗化化合物の種類は、ＡｌＦ３、ＭｇＦ２及びＢａＦ２の少なくともいずれか又は全てを使用することを特徴とする請求項３又は４記載のユーロピウム、マンガン共付活アルミン酸塩蛍光体の製造方法。
【発明の詳細な説明】
【技術分野】
【０００１】
この発明は、アルミン酸塩蛍光体、アルミン酸塩蛍光体の製造方法、さらにアルミン酸塩蛍光体を用いた蛍光ランプに関するものであり、例えば、３波長域発光形蛍光ランプに関する。
【背景技術】
【０００２】
赤、緑、青３色に発光する蛍光体を、それぞれ適当な比率でガラス管内に塗布した３波長域発光形蛍光ランプは、その高効率性と高演色性で蛍光ランプの主流となってきている。このランプの青色蛍光体には、アルミン酸塩蛍光体が多く用いられている。この青色蛍光体であるアルミン酸塩蛍光体については、ランプ効率の高い蛍光ランプを提供するため、高い発光強度が要望されている。
【０００３】
例えば、下記に示す特許文献１では、発光強度を高めるため、一般式Ｂａ１−ｘ−ｙＳｒｘＥｕｙＭｇ１−ｚＭｎｚＡｌ１０Ｏ１７（但し、ｘ、ｙ及びｚはそれぞれ０．１≦ｘ≦０．４、０．０７５≦ｙ≦０．４及び０．００５≦ｚ≦０．０５なる条件を満たす数である。）で表される、２価のユーロピウム及びマンガン共付活アルカリ土類金属アルミン酸塩蛍光体を含む発光組成物からなる蛍光膜を有することを特徴とする３波長域発光形蛍光ランプが開示されている。
しかし、アルミン酸塩蛍光体を用いた３波長域発光形蛍光ランプについては、さらにランプ効率の高いものが求められている。
【特許文献１】特開平８−２８３７１２号公報
【発明の開示】
【発明が解決しようとする課題】
【０００４】
この発明は、発光強度の高いアルミン酸塩蛍光体及びその製造方法を提供することを目的とする。
また、この発明は、発光強度の高いアルミン酸塩蛍光体を用いたランプ効率の高い３波長域発光形蛍光ランプの提供を目的とする。
【課題を解決するための手段】
【０００５】
本発明のユーロピウム、マンガン共付活アルミン酸塩蛍光体は、例えば、Ａｌ（アルミニウム）原子１０モルに対してＣｌ（塩素）原子を０．０００００３モル〜０．００００１７モルの範囲とするとともに、Ａｌ原子１０モルに対してＦ（弗素）原子モルを０．０００００６〜０．００００１５の範囲とすることを特徴とする。
【０００６】
本発明の蛍光ランプは、上記ユーロピウム、マンガン共付活アルミン酸塩蛍光体を用いたことを特徴とする。
【０００７】
本発明のユーロピウム、マンガン共付活アルミン酸塩蛍光体の製造方法は、例えば、
材料としてアルミニウム源、バリウム源、マグネシウム源、ユーロピウム源、マンガン源を含む化合物を少なくとも用いるとともに、
材料として弗化化合物と塩化化合物を用い、
Ａｌ（アルミニウム）原子１０モルに対してＣｌ（塩素）原子を０．０２モル〜０．１４モルの範囲とするとともに、
Ａｌ原子１０モルに対してＦ（弗素）原子を０．２モル〜０．６モルの範囲とすることを特徴とする。
【０００８】
また、上記ユーロピウム、マンガン共付活アルミン酸塩蛍光体の製造方法は、例えば、
Ａｌ原子１０モルに対してＣｌ原子を０．０７モル〜０．１０モルの範囲とするとともに、
Ａｌ原子１０モルに対してＦ原子を０．３モル〜０．６モルの範囲とすることを特徴とする。
【０００９】
さらに、上記ユーロピウム、マンガン共付活アルミン酸塩蛍光体の製造方法は、例えば、
使用する塩化化合物の種類は、ＢａＣｌ２、ＮＨ４Ｃｌの少なくともいずれか又は両方を使用し、使用する弗化化合物の種類は、ＡｌＦ３、ＭｇＦ２及びＢａＦ２の少なくともいずれか又は全てを使用することを特徴とする。
【発明の効果】
【００１０】
本発明により、発光強度の高いアルミン酸塩蛍光体及びその製造方法を提供することができる。
また、本発明により、高発光強度のアルミン酸塩蛍光体を用いたランプ効率の高い３波長域発光形蛍光ランプを提供することができる。
【発明を実施するための最良の形態】
【００１１】
以下の説明で、１モルとは６．０×１０２３個のことであり、原子量とは１モルの重さのことである。
また、「ｐｐｍ」は、１００万分の１という割合の単位をいう。例えば、
１００００ｐｐｍ＝１％、１ｐｐｍ＝０．０００１％
である。
図１は、本実施の形態に係る蛍光ランプの部分断面図である。発光管であるガラス管１の内面に、蛍光体２が設けられている状態を示している。
蛍光体２は、赤色発光蛍光体、例えば、Ｙ２Ｏ３：Ｅｕと、緑色発光蛍光体、例えば、ＬａＰＯ４：Ｃｅ，Ｔｂとに加えて、Ｂａ１−ｘ−ｙＳｒｘＥｕｙＭｇ１．１−ｚＭｎｚＡｌ１０Ｏ１７の一般式で示され、ｘ，ｙ，ｚの各定数が以下の範囲の青色発光蛍光体であるユーロピウム、マンガン共付活アルミン酸塩蛍光体を所定の発光色が得られるように適当な比率で混合し、通常１０〜３０μｍの厚さで被着されている。使用するユーロピウム、マンガン共付活アルミン酸塩蛍光体は、Ａｌ原子１０モルに対してＣｌ原子が０．０００００３モル〜０．００００１７モルの範囲、Ｆ原子を０．０００００６モル〜０．００００１５モルの範囲のものとする。
即ち、ユーロピウム、マンガン共付活アルミン酸塩蛍光体のＣｌ原子とＡｌ原子１０モルとのモル数の比が０．０００３％（３ｐｐｍ）〜０．００１７％（１７ｐｐｍ）の範囲であり、Ｆ原子とＡｌ原子１０モルとのモル数の比が０．０００６％（６ｐｐｍ）〜０．００１５％（１５ｐｐｍ）の範囲のものとする。
【００１２】
０        ≦ｘ≦０．７，
０．０３  ≦ｙ≦０．５，
０．００５≦ｚ≦０．１
【００１３】
図２、図３を用いてユーロピウム、マンガン共付活アルミン酸塩蛍光体（以下、単にアルミン酸塩蛍光体という）の製造方法について述べる。図２は、アルミン酸塩蛍光体の製造方法を示すフローチャートである。図３は、アルミン酸塩蛍光体の材料混合表を示す。図３に示す実施例１〜実施例１３、及び比較例１〜４の組成式は、いずれもＢａ０．６Ｓｒ０．３Ｅｕ０．１Ｍｇ１．０８Ｍｎ０．０２Ａｌ１０Ｏ１７であり、図３はＡｌ原子が１０モルの比率となるようなモル分子量比（式のモル比又は分子のモル比）としている。また、上記で示した一般式において、ｘは０．３、ｙは０．１、ｚは０．０２である。
以下では図２、図３を用いて、蛍光ランプとして製造した場合に後述のようにランプ効率の最も高かった実施例１を例にとり、アルミン酸塩蛍光体の製造方法を説明する。
まず、材料としてアルミニウム源、バリウム源、マグネシウム源、ユーロピウム源、マンガン源を含む化合物を準備する。また、弗化化合物と塩化化合物を準備する。
Ｓ（ステップ）１１において、実施例１ではモル分子量比で、ＢａＣＯ３を０．５２５、ＳｒＣＯ３を０．３、Ｅｕ２Ｏ３を０．０５、ＭｇＯを１．０、ＭｎＣＯ３を０．０２、Ａｌ２Ｏ３を４．９５、ＡｌＦ３を０．１、ＢａＦ２を０．０２５、ＭｇＦ２を０．０８、及び、ＢａＣｌ２を０．０５、秤量した。
上記では、ＡｌＦ３、ＢａＦ２、ＭｇＦ２及びＢａＣｌ２は、反応を促進させる、いわゆる融剤（フラックスともいわれる）である。本実施の形態は、融剤として弗化物（弗化化合物）と塩化物（塩化化合物）との両方を使用することが特徴であり、後述のように、融剤として弗化物と塩化物との両方を使用することにより、ランプ効率を高めることができた。
Ｓ１２において、上記秤量した原料を乾式でボールミルで８時間混合した。
Ｓ１３において、坩堝にもって蓋をしないで空気中で１１００℃程度の温度で焼成（一次焼成）した。
Ｓ１４において、これを乾式でボールミルで８時間粉砕した。
Ｓ１５において、坩堝に盛って蓋をし、炭ととも第２の容器に入れ、さらに蓋をして、１３００℃で焼成した（二次焼成）。
Ｓ１６において、水を加えボールミルで４時間粉砕した。
Ｓ１７において、水洗、乾燥、篩をした。
Ｓ１８において、実施例１のアルミン酸塩蛍光体を得た。
【００１４】
図３に示す上記実施例１以外の各比較例及び各実施例ついても、図３に示すモル分子量比に基づいて秤量し、Ｓ１１の秤量工程以降、実施例１と同様の工程（Ｓ１２〜Ｓ１８）によりアルミン酸塩蛍光体を得た。
【００１５】
この得られたアルミン酸塩蛍光体の組成は、融剤を含めた原料を構成する元素の一部は焼成工程（図２Ｓ１３〜Ｓ１５）で、蒸発し、また、この目的のアルミン酸塩とならなかった物質は水洗（図２Ｓ１７）され、原料の組成とは異なったものとなっている。しかしながら、ＦとＣｌあるいはＣ、Ｎ、Ｈ、Ｏ（炭素、窒素、水素、酸素）を除いた元素は、図３で示す材料混合比に対して、組成式が同一であることからわかるようにほぼ変化していない。これに対して、ＦとＣｌは上記焼成工程と水洗により、かなりの部分が取り除かれる。完成した比較例（一部）と実施例の蛍光体について、その残存量を分析した結果、原料の組成と残存量とについて関係があることがわかった。
【００１６】
原料の組成と残存量とについて関係を以下に示す。
（１）残存する比率はＣｌとＦで影響しあわない。
（２）原料での混合量と完成品での残存量との関係は図６、図７の通りである。一例では、原料Ｃｌが０．０２モルの場合、残存量０．０００００３モル（残存比０．０１５％）、原料Ｆが０．２モルの場合、残存量０．０００００６モル（残存比０．００３％）である。原料での混合量を増加させた場合、完成した蛍光体での含有量は単調に増加するが、それぞれ、原料の含有量が増加すると若干、残存比率が減少する。
【００１７】
上記のように製造した比較例１から比較例４及び実施例１〜実施例１３のアルミン酸塩蛍光体を使用して、それぞれの蛍光ランプ１７種類を製造し、ランプ効率を測定した。以下に、蛍光ランプの製造方法について説明する。図４は、蛍光ランプの製法の一例を示すフローである。
Ｓ２１において、製造したアルミン酸塩蛍光体と、Ｙ２Ｏ３：Ｅｕと、ＬａＰＯ４：Ｃｅ，Ｔｂを色温度６９００Ｋの黒体輻射の色度点（ほぼｘｙ色度座標で、ｘ＝０．３０７７，ｙ＝０．３１８０）の発光色になるような比率でポリエチレンオキサイドを含む水中で混合し、懸濁させた。
Ｓ２２において、前記の懸濁させたものを塗布液としてガラス管の内面に均一に塗布した。
Ｓ２３において、塗布後、乾燥させ、
Ｓ２４において、ラッカーを分解、取り除くために焼き付け、
Ｓ２５において、不純ガスを取り除くため、加熱しながら真空に引いた後、
Ｓ２６において、水銀と希ガスを封入し４０Ｗ（ワット）の蛍光ランプを得た。
【００１８】
上記ランプの製造工程により、比較例１から比較例４及び実施例１〜実施例１３を蛍光体として使用した１７種の蛍光ランプを得た。この１７種の蛍光ランプについてランプ効率を評価した。評価は、蛍光ランプの光束と電気的特性を測定してランプ効率を得るとともに、このランプ効率に対して、発行色がｘ＝０．３０７７，ｙ＝０．３１８０となるように、計算式で補正を加え、さらに、平均演色評価指数Ｒａが８０になるように計算で補正を加えた。これらの補正は設計条件に対して、条件の変化、バラツキなどによって、できあがったランプの発光色やＲａがターゲットからどうしてもずれるため必要となる。以下に、図３、図５、図８を用いて評価結果を説明する。
【００１９】
図３の各比較例、各実施例の組成の特徴を説明する。
図３では、アルミン酸塩蛍光体の組成式がＢａ０．６Ｓｒ０．３Ｅｕ０．１Ｍｇ１．０８Ｍｎ０．０２Ａｌ１０Ｏ１７となるべき原料の組成（モル分子量比）としており、この組成のもとで各比較例、各実施例の組成の特徴は下記のようである。なお、図３の弗化物、塩化物は融剤である。すなわち、図３のＡｌＦ３、ＢａＦ２、ＭｇＦ２及びＢａＣｌ２、ＮＨ４Ｃｌは融剤である。
（１）比較例１は、原材料に融剤として弗化物のみを含み、塩化物（ＢａＣｌ２、ＮＨ４Ｃｌ）は含まない組成である。
（２）比較例２は、融剤である塩化物のモル分子量比を最大（０．０９）にしたときの組成である。
（３）比較例３は、融剤である弗化物（ＡｌＦ３、ＢａＦ２、ＭｇＦ２）のモル分子量比を最大（比較例１の２倍）にしたときの組成である。
（４）比較例４は、ＢａＣｌ２のみを融剤として用いている。
（５）実施例２〜４は、比較例１に対して弗化物（ＡｌＦ３、ＢａＦ２、ＭｇＦ２）のモル分子量比を０．５倍に固定し、塩化物（ＢａＣｌ２）のモル分子量比を比較例４の０．２５倍、１．０倍、１．７５倍としている。
（６）実施例５〜７は、比較例１に対して弗化物（ＡｌＦ３、ＢａＦ２、ＭｇＦ２）のモル分子量比を同じくし、塩化物（ＢａＣｌ２）のモル分子量比を比較例４の０．２５倍、１．０倍、１．７５倍としている。
（７）実施例８〜１０は、比較例１に対して弗化物（ＡｌＦ３、ＢａＦ２、ＭｇＦ２）のモル分子量比を１．５倍に固定し、塩化物（ＢａＣｌ２）のモル分子量比を比較例４の０．２５倍、１．０倍、１．７５倍としている。
（８）実施例１１〜１３は、弗化物（ＡｌＦ３、ＢａＦ２、ＭｇＦ２）のモル分子量比を比較例１と同じくし、塩化物（ＮＨ４Ｃｌ）のモル分子量比を変化させた組成である。
【００２０】
図５は、各比較例及び各実施例のＡｌ原子１０モルに対するＦ及びＣｌのそれぞれモル原子量比及びランプ効率を示す図である。図５のランプ効率は、比較例１のランプ効率を１００として、１００に対する相対値で示している。いずれの比較例及び実施例も完成した蛍光体のＣｌとＦとを除いた組成式は、
Ｂａ０・６０Ｓｒ０．３０Ｅｕ０．１０Ｍｇ１．０８Ｍｎ０．０２Ａｌ１０．００Ｏ１７．００
となった。
【００２１】
図８は、Ａｌ原子１０モルに対するＣｌ原子とＦ原子のモル原子量比（原子のモル比）とランプ効率の関係を示す等高線図である。図８中、実１〜実１０は実施例１〜１０を示し、比１〜比４は比較例１〜４を示す。
図８において、横軸はＡｌ原子１０モルに対するＣｌのモル原子量比、縦軸はＡｌ原子１０モルに対するＦのモル原子量比である。試作の条件のバラツキ、測定のバラツキなどから、ランプ効率は０．５〜１．０％以上の差がないと有意とはいえない。このため、従来例である比較例１に対して、ランプ効率が１０１％以上の場合に効果があったと判定した。図５および図８より、原料について、Ａｌ原子１０モルに対して、Ｃｌ原子が０．０２モル以上で０．１４モル以下、かつ、Ａｌ原子１０モルに対して、Ｆ原子が０．２モル以上で０．６モル以下（図８に実線の長方形で示す）であれば、ランプ効率が１０１％以上であり、効果が見られる。また、Ａｌ原子１０モルに対して、Ｃｌ原子が０．０７モル以上で０．１０モル以下、かつ、Ａｌ原子１０モルに対して、Ｆ原子が０．３モル以上で０．６モル以下の範囲（図８に破線の長方形で示す範囲）であれば、ランプ効率が比較例１に対して、３％以上向上し、さらに好ましい。
上記原料についてＣｌ原子が０．０２モル以上で０．１４モル以下、かつＦ原子が０．２モル以上で０．６モル以下という範囲は、上述の関係（図６、図７など）から、完成した蛍光体においては、Ａｌ原子１０モルに対して、Ｃｌ原子モルが０．０００３％以上で０．００１７％以下、Ｆ原子モルが０．０００６％以上で０．００１５％以下に相当することをさらに分析により確認した。
【００２２】
このことから、比較例１との比較により、融剤として弗化物を使用することに加え、更に塩化物を融剤として使用することにより、ランプ効率が向上することが判明した。
融剤として塩化物を使用することで、ランプ効率が向上する理由は定かでないが、以下のように推測している。
融剤として添加した弗化物、塩化物のうち金属は結晶中に取り込まれ、フッ素、塩素の大部分は蒸発する。但し、調査の結果、アルミン酸塩蛍光体の化学組成に記述できない微量の塩素が残留することがわかった。この残留塩素が、アルミン酸塩蛍光体の明るさ向上に影響していると考えられる。尚、残留塩素が明るさ向上に好結果をもたらす理由は定かでない。一つの推測として、付活剤であるユーロピウム元素の回りに付着した塩素がユーロピウムの酸化防止に寄与することで、明るさが向上するのではないかと考えられる。
また、ＢａＣｌ２がモル分子量比で０．１８程度（比較例２）付近になると、すなわち、塩素が多くなると逆効果となる。これはおそらく、アルミン酸塩蛍光体を蛍光ランプに用いたときに、残留塩素が蛍光ランプ中の水銀と反応し、明るさを阻害する物質を形成するためではないかと考えられる。
【００２３】
比較例４についてみると、前記のように、ＢａＣｌ２だけを融剤として用いており、融剤に弗化物を用いていない。このときの比較例４のランプ効率は９５．０％と低い。比較例４のＢａＣｌ２モル原子量比は実施例１と同じ（０．０８）であることを考えると、ランプ効率を高めるには、すなわち発光効率の高いアルミン酸塩蛍光体を得るには、融剤として塩化物のみではなく、弗化物と塩化物との両者を使用する必要がある。
上記のようにランプ効率を高めるには弗化物の使用が必要と考えられるが、弗化物の融剤であるＡｌＦ３、ＢａＦ２、ＭｇＦ２については、上記のように金属は結晶中に取り込まれ、フッ素の大部分は蒸発することから、ＡｌＦ３、ＢａＦ２、ＭｇＦ２の全部を融剤として使用してもよいし、いずれかの２つを使用してもよいし、いずれかの１つを使用しても構わない。
【００２４】
実施例１１〜実施例１３は、融剤である弗化物（ＡｌＦ３、ＢａＦ２、ＭｇＦ２）のモル分子量比を比較例１と同じくし、ＢａＣｌ２を０とし、ＮＨ４Ｃｌのモル分子量比を変化させた組成である。実施例１１〜実施例１３でも１０２％以上のランプ効率となっている。このことから、弗化物と塩化物を融剤として使用する場合に、塩化物としては、ＢａＣｌ２とＮＨ４Ｃｌとのいずれか一方を用いても（あるいは、両方を用いても）ランプ効率を高めることができる。ＮＨ４Ｃｌのみを用いるときは、Ａｌ原子に対するＣｌのモル原子量比は０．０８（０．０７〜０．０９）の場合がランプ効率が１０５．１となり好ましい。
【００２５】
以上をまとめると以下の通りである。
ランプ効率を向上させるためには、実施例１〜１０に示すように、Ａｌ原子１０モルに対するＦのモル原子量比（原子のモル比）が０．２０〜０．６０であり、かつ、Ａｌ原子１０モルに対するＣｌのモル原子量比が０．０２〜０．１４であるのがよい。
更に、望ましくは、実施例５〜７に示すように、Ａｌ原子１０モルに対するＦのモル原子量比が０．４０又は０．４０に近い０．３０〜０．６０であり、かつ、Ａｌ原子１０モルに対するＣｌのモル原子量比が０．０２〜０．１４であるのがよい。
また更に、望ましくは、実施例６に示すように、Ａｌ原子１０モルに対するＦのモル原子量比が０．４０又は０．４０に近い０．３０〜０．６０であり、かつ、Ａｌ原子１０モルに対するＣｌのモル原子量比が０．０８又は０．０８に近い０．０７〜０．１０であるのがよい。
あるいは、実施例１と実施例６が示すように、Ａｌ原子１０モルに対するＦのモル原子量比が０．３０〜０．６０であり、かつ、Ａｌ原子１０モルに対するＣｌのモル原子量比が０．０８又は０．０８に近い０．０７〜０．１０であるのがよい。
特に、実施例１と実施例６が示すように、Ａｌ原子１０モルに対するＦのモル原子量比が０．５１であり、かつ、Ａｌ原子１０モルに対するＣｌのモル原子量比が０．０８であるのがよい。
あるいは、実施例１１〜１３に示すように、Ａｌ原子１０モルに対するＦのモル原子量比が０．４０又は０．４０に近い０．３０〜０．６０であり、かつ、Ａｌ原子１０モルに対するＣｌのモル原子量比が０．０２〜０．１４であるのがよい。
特に、実施例１２に示すように、Ａｌ原子１０モルに対するＦのモル原子量比が０．４０であり、かつ、Ａｌ原子１０モルに対するＣｌのモル原子量比が０．０８又は０．０８に近い０．０７〜０．１０であるのがよい。
実施例１と実施例６とが１０５％以上を示している。そこで、図６、図７を参照すると、原料内のＡｌ原子１０モルに対するＣｌのモル原子量比が０．０８の場合のＣｌの残存量が０．００００１１５（残存比０．０１４４％）であり、原料内のＡｌ原子１０モルに対するＦのモル原子量比が０．４０〜０．５０の場合のＦの残存量０．００００１２（残存比０．００３％）〜０．００００１４（残存比０．００２８％）である。したがって、Ｃｌの残存量が０．００００１１５（残存比０．０１４４％）であり、Ｆの残存量０．００００１２（残存比０．００３％）〜０．００００１４（残存比０．００２８％）である場合が最もよい状態を示すことになる。
【図面の簡単な説明】
【００２６】
【図１】本実施の形態に係る蛍光ランプを示す部分断面図である。
【図２】アルミン酸塩蛍光体の製造方法の一例を示すフローである。
【図３】アルミン酸塩蛍光体の材料混合表を示す図である。
【図４】蛍光ランプの製法の一例を示すフローである。
【図５】各比較例及び各実施例の組成式、Ａｌ原子に対するＣｌとＦのモル原子量比及びランプ効率を示す図である。
【図６】塩素Ｃｌの原料での量と蛍光体完成品の残存量を示す図。
【図７】弗素Ｆの原料での量と蛍光体完成品の残存量を示す図。
【図８】ユーロピウム、マンガン共付活アルミン酸塩蛍光体のランプ効率相対比の等高線を示す図である。
【符号の説明】
【００２７】
１  ガラス管、２  蛍光体。
【図１】
2007254638.tif 000003
【図２】
2007254638.tif 000004
【図３】
2007254638.tif 000005
【図４】
2007254638.tif 000006
【図５】
2007254638.tif 000007
【図６】
2007254638.tif 000008
【図７】
2007254638.tif 000009
【図８】
2007254638.tif 000010